(57)【要約】【課題】  本発明は、有機微粒子と、透明な硬化性化合物とを適切に組み合わせることにより、表面散乱と内部散乱とを、ある一定の比率にコントロールした防眩層を有する防眩部材であって、各種ディスプレイに用いた場合に白ぼけが少なく、ぎらつき、映り込みを防止する、良好な防眩性を有する防眩部材を提供を目的とする。【解決手段】  透明基材フィルム１の少なくとも一方の面に、第１の有機微粒子２ａ、第２の有機微粒子２ｂおよび透明な硬化性化合物３を含む硬化型組成物をから形成される、表面に凸部を有する防眩層４が設けてなる防眩部材であって、前記第１の有機微粒子２ａの屈折率が１．５５以上１．６２５以下で、透明な硬化性化合物３の硬化物の屈折率との差の絶対値が０．０４５未満であり、かつ、前記第２の有機微粒子２ｂの屈折率が１．４７５以上１．５５未満で、透明な硬化性化合物３の硬化物の屈折率との差の絶対値が０．０３未満である防眩部材。【選択図】図１
2009222968.tif 000002
【特許請求の範囲】
【請求項１】
透明基材フィルム１の少なくとも一方の面に、第１の有機微粒子２ａ、第２の有機微粒子２ｂおよび透明な硬化性化合物３を含む硬化型組成物をから形成される、表面に凸部を有する防眩層４が設けてなる防眩部材であって、
前記第１の有機微粒子２ａの屈折率が１．５５以上１．６２５以下で、透明な硬化性化合物３の硬化物の屈折率との差の絶対値が０．０４５未満であり、かつ、
前記第２の有機微粒子２ｂの屈折率が１．４７５以上１．５５未満で、透明な硬化性化合物３の硬化物の屈折率との差の絶対値が０．０３未満である防眩部材。
【請求項２】
第１の有機微粒子２ａおよび第２の有機微粒子２ｂの平均粒径が２〜１０μｍである、請求項１記載の防眩部材。
【請求項３】
透明な硬化性化合物３の１００重量部に対して、第一の有機微粒子２ａを２〜１０重量部用い、第２の有機微粒子２ｂを２〜２０重量部用いることを特徴とする請求項１または２記載の防眩部材。
【請求項４】
透明な硬化性化合物３が、活性エネルギー線硬化型化合物である請求項１〜３いずれか記載の防眩部材。
【請求項５】
透明基材フィルム１の少なくとも一方の面に、第１の有機微粒子２ａ、第２の有機微粒子２ｂおよび透明な硬化性化合物３を含む硬化型組成物をから形成される、表面に凸部を有する防眩層４が設けてなる防眩部材であって、
防眩層４の表面ヘイズ値が１％以上７％未満で、かつ防眩層４の内部ヘイズ値が１％以上１５％未満である防眩部材。
【発明の詳細な説明】
【技術分野】
【０００１】
本発明は、テレビ、コンピューター、カーナビゲーションシステム、車載用計器盤、携帯電話等の画像表示装置として用いられる、液晶ディスプレイ、プラズマディスプレイ、ＥＬディスプレイ、ＦＥＤディスプレイ、ＳＥＤディスプレイ、リアプロジェクションディスプレイ、ＣＲＴディスプレイ等各種ディスプレイにおいて、ディスプレイ最表面に、画像の映り込みや、光の反射を防止するために設ける防眩部材に関する。
【背景技術】
【０００２】
各種ディスプレイにおいて、その表面への照明や周りに配置されている物体や使用者本人の映り込みは、表示を見にくくする大きな要因のひとつになっている。このディスプレイ表面への映り込みを防止するために、フィルム表面に凹凸を施し、表面散乱による防眩性（Ａｎｔｉ−Ｇｌａｒｅ：ＡＧ）を有する防眩部材をディスプレイ表面上に貼り付けて用いることが多い。
この防眩部材は、シリカ、樹脂ビーズ等の透光性微粒子を透明な硬化性化合物３に分散させたコート剤をフィルムに塗工することにより得られている（特許文献１〜３参照）。
【０００３】
上記防眩部材は、フィルム表面の凹凸形状を大きくする事で防眩性を高めることができるが、凹凸が大きすぎるとヘイズが高くなり、表面が白っぽくコントラストが低くなり、透明性が低下した画面（以下白ぼけという）になる。
また、上記防眩部材は、防眩層表面の凹凸のレンズ効果に起因するぎらつき（シンチレーション）が発生し、表示画面の視認性が低下するという問題がある。それに対してヘイズを高くする設定するとぎらつきを減少するが、白ぼけが発生しやすくなる。
【０００４】
一方、防眩部材の新たな形態として、防眩層内部での散乱（内部散乱）を表面散乱と併用するものがある。内部散乱は、防眩層に含まれる樹脂と屈折率の異なる微粒子を分散させた構造とすることで得られ、表面散乱と併用することによりヘイズを高くすることなく、白ぼけの発生を抑えながらぎらつきを減少させることができる。
ところが、近年のディスプレイの高コントラス化が要求されているが、表面散乱と内部散乱を併用するタイプにおいてもコントラストが不足する場合や、さらに白ぼけを少なくしぎらつきを抑えた防眩性が求められている。
【０００５】
表面散乱と内部散乱を併用する防眩部材において、白ぼけを少なくするには、表面散乱から発生するヘイズ（以下表面ヘイズという）と内部散乱から発生するヘイズ（以下内部ヘイズという）を調整することが必要である。特に内部ヘイズは、透光性微粒子と透明な硬化性化合物３との混合比、透光性微粒子と透明な硬化性化合物３との屈折率差、透光性微粒子の平均粒径、防眩層の膜厚等の調整することが重要である。しかしこれらの所作により防眩層表面の凹凸形状にも影響が出るため、ぎらつきを悪化させずに防眩性を保ちつつ、内部ヘイズのみをコントロールすることは難しかった。特に透光性微粒子と透明な硬化性化合物３との屈折率差が大きい場合は、白ぼけを少なくしつつ、ぎらつきを悪化させずに防眩性を維持することが難しかった（特許文献４〜５参照）。
【特許文献１】特開平７−２９４７４０号公報
【特許文献２】特開２００６−３４３６３０号公報
【特許文献３】特開２００７−８０７３号公報
【特許文献４】特開２００７−１９６４２１号公報
【特許文献５】特開２０００−１８０６１１号公報
【発明の開示】
【発明が解決しようとする課題】
【０００６】
本発明は、有機微粒子と、透明な硬化性化合物とを適切に組み合わせることにより、表面散乱と内部散乱とを、ある一定の比率にコントロールした防眩層を有する防眩部材であって、各種ディスプレイに用いた場合に白ぼけが少なく、ぎらつき、映り込みを防止することができる、良好な防眩性を有する防眩部材を提供することを目的とする。
【課題を解決するための手段】
【０００７】
本発明は、透明基材フィルム１の少なくとも一方の面に、第１の有機微粒子２ａ、第２の有機微粒子２ｂおよび透明な硬化性化合物３を含む硬化型組成物をから形成される、表面に凸部を有する防眩層４が設けてなる防眩部材であって、
前記第１の有機微粒子２ａの屈折率が１．５５以上１．６２５以下で、透明な硬化性化合物３の硬化物の屈折率との差の絶対値が０．０４５未満であり、かつ、
前記第２の有機微粒子２ｂの屈折率が１．４７５以上１．５５未満で、透明な硬化性化合物３の硬化物の屈折率との差の絶対値が０．０３未満である防眩部材に関する。
【０００８】
また、本発明は、第１の有機微粒子２ａおよび第２の有機微粒子２ｂの平均粒径が２〜１０μｍである、上記の発明の防眩部材に関する。
【０００９】
また、透明な硬化性化合物３の１００重量部に対して、第一の有機微粒子２ａを２〜１０重量部用い、第２の有機微粒子２ｂを２〜２０重量部用いることを特徴とする上記のいずれかの発明の防眩部材に関する。
【００１０】
また、本発明は、透明な硬化性化合物３が、活性エネルギー線硬化型化合物である上記のいずれかの発明の防眩部材に関する。
【００１１】
また、本発明は、透明基材フィルム１の少なくとも一方の面に、第１の有機微粒子２ａ、第２の有機微粒子２ｂおよび透明な硬化性化合物３を含む硬化型組成物をから形成される、表面に凸部を有する防眩層４が設けてなる防眩部材であって、
防眩層４の表面ヘイズ値が１％以上７％未満で、かつ防眩層４の内部ヘイズ値が１％以上１５％未満である防眩部材に関する。
【発明の効果】
【００１２】
本発明の、有機微粒子と透明な硬化性化合物３とを、適切な屈折率差へ設定した防眩部材を、ディスプレイパネルの表面に使用することで、白ぼけを抑制し、ぎらつきもなく、良好な防眩性を実現することができた。
【発明を実施するための最良の形態】
【００１３】
以下本発明の実施の形態を図面を参照して詳細に説明する。
図１において防眩部材は、透明基材フィルム１の一方の面に第１の有機微粒子２ａ、第２の有機微粒子２ｂおよび透明な硬化性化合物を含む硬化性組成物が硬化したものであって、表面に凸部を有する防眩層４が設けられている。
【００１４】
透明基材フィルム１としては、例えばポリエチレンテレフタレート（ＰＥＴ）、ポリエチレンナフタレート等のポリエステル系ポリマー、ジアセチルセルロース、トリアセチルセルロース（ＴＡＣ）等のセルロース系ポリマー、ポリカーボネート系ポリマー、ポリメチルメタクリレート等のアクリル系ポリマー等のポリマーからなるフィルムが挙げられる。また、ポリスチレン、アクリロニトリル・スチレン共重合体等のスチレン系ポリマー、ポリエチレン、ポリプロピレン、環状ないしノルボルネン構造を有するポリオレフィン、エチレン・プロピレン共重合体等のオレフィン系ポリマー、塩化ビニル系ポリマー、ナイロンや芳香族ポリアミド等のアミド系ポリマー等のポリマーからなるフィルムも挙げられる。更にイミド系ポリマー、サルホン系ポリマー、ポリエーテルサルホン系ポリマー、ポリエーテルエーテルケトン系ポリマー、ポリフェニルスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマーや前記ポリマーのブレンド物等のポリマーからなるフィルム等も挙げられる。特に複屈折率の少ないものが好適に用いられる。また、これらフィルムに更にアクリル系樹脂、共重合ポリエステル系樹脂、ポリウレタン系樹脂、スチレン−マレイン酸グラフトポリエステル樹脂、アクリルグラフトポリエステル樹脂等の易接着層を設けたフィルムも用いることができる。
【００１５】
透明基材フィルム１の厚さは、適宜に決定しうるが、一般には強度や取り扱い等の作業性、薄層性等の点より１０〜５００μｍ程度である。２０〜３００μｍが好ましく、３０〜２００μｍがより好ましい。
【００１６】
透明な硬化性化合物は、透明基材フィルム１へ塗工後に硬化可能なものが用いられ、例えば、熱硬化型樹脂、活性エネルギー線硬化型化合物または、これらに熱可塑性樹脂を混合したものも使用できるが、活性エネルギー線硬化型化合物が塗膜の硬度等機械特性の点で好ましい。
【００１７】
活性エネルギー線硬化型化合物は、特に限定されるものではなく紫外線や電子線によって硬化するものが用いられ、例えばヘキサンジオール（メタ）アクリレート、エチレングリコールジ（メタ）アクリレート、ジエチレングリコールジ（メタ）アクリレート、１，４−ジシクロヘキサンジ（メタ）アクリレート、１，６−ヘキサンジオールジ（メタ）アクリレート、ネオペンチルグリコールジ（メタ）アクリレート、トリプロピレングリコールジ（メタ）アクリレート、ジエチレングリコールジ（メタ）アクリレート、ペンタエリスリトールトリ（メタ）アクリレート、ペンタエリスリトールテトラ（メタ）アクリレート、トリメチロールプロパントリ（メタ）アクリレート、ＥＯ変性トリメチロールプロパントリ（メタ）アクリレート、ＰＯ変性トリメチロールプロパントリ（メタ）アクリレート、トリス（アクリロキシエチル）イソシアヌレート、カプロラクトン変性トリス（アクリロキシエチル）イソシアヌレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、アルキル変性ジペンタエリスリトールトリ（メタ）アクリレート、アルキル変性ジペンタエリスリトールテトラ（メタ）アクリレート、アルキル変性ジペンタエリスリトールペンタ（メタ）アクリレート、カプロラクトン変性ジペンタエリスリトールヘキサ（メタ）アクリレート、１，２，３−シクロヘキサンテトラ（メタ）アクリレート、ポリウレタンポリアクリレート、ポリエステルポリアクリレート等の多価アルコールと（メタ）アクリル酸とのエステル化合物；
ポリウレタンポリ（メタ）アクリレート、ポリエステルポリ（メタ）アクリレート、ポリエーテルポリ（メタ）アクリレート、ポリアクリルポリ（メタ）アクリレート、ポリアルキッドポリ（メタ）アクリレート、ポリエポキシポリ（メタ）アクリレート、ポリスピロアセタールポリ（メタ）アクリレート、ポリブタジエンポリ（メタ）アクリレート、ポリチオールポリエンポリ（メタ）アクリレート、ポリシリコンポリ（メタ）アクリレート等の多官能化合物の（メタ）アクリレート化合物；
１，４−ジビニルベンゼン、４−ビニル安息香酸−２−アクリロイルエチルエステル、１，４−ジビニルシクロヘキサン等のビニルベンゼン及びその誘導体；
ジビニルスルホン等のビニルスルホン化合物；
メチルビスアクリルアミド等の（メタ）アクリルアミド化合物；
ビス（４−メタクリロイルチオフェニル）スルフィド、ビスフェノキシエタノールフルオレンジアクリレート、ビニルナフタレン、ビニルフェニルスルフィド、４−メタクリオキシフェニル−４’−メトキシフェニルチオエーテル、テトラブロモビスフェノールＡジエポキアクリレート等のいわゆる高屈折率モノマー等が挙げられる。
【００１８】
これら活性エネルギー線硬化型化合物のうち、塗膜強度、耐擦傷性の観点より、少なくとも３つの官能基を有するポリウレタンポリ（メタ）アクリレート、ポリエポキシポリ（メタ）アクリレート等のポリ（メタ）アクリレート類、分子内に３個以上のアクリロイル基を有する多官能のアクリレート類を好適に使用することができる。
ポリエポキシポリ（メタ）アクリレートは、エポキシ樹脂のエポキシ基を（メタ）アクリル酸でエステル化し官能基を（メタ）アクリロイル基としたものであり、ビスフェノールＡ型エポキシ樹脂への（メタ）アクリル酸付加物、ノボラック型エポキシ樹脂への（メタ）アクリル酸付加物等がある。
ポリウレタンポリ（メタ）アクリレートは、例えば、ジイソシアネートと水酸基を有する（メタ）アクリレート類と反応させて得られるもの、ポリオールとポリイソシアネートとをイソシアネート基過剰の条件下に反応させてなるイソシアネート基含有ウレタンプレポリマーを、水酸基を有する（メタ）アクリレート類と反応させて得られるものがある。あるいは、ポリオールとポリイソシアネートとを水酸基過剰の条件下に反応させてなる水酸基含有ウレタンプレポリマーを、イソシアネート基を有する（メタ）アクリレート類と反応させて得ることもできる。
ポリオールとしては、エチレングリコール、プロピレングリコール、ジエチレングリコール、ジプロピレングリコール、ブチレングリコール、１，６−ヘキサンジオール、３−メチル−１，５−ペンタングリコール、ネオペンチルグリコール、ヘキサントリオール、トリメリロールプロパン、ポリテトラメチレングリコール、アジピン酸とエチレングリコールとの縮重合物等が挙げられる。
ポリイソシアネートとしては、トリレンジイソシアネート、イソホロンジイソシアネート、ヘキサメチレンジイソシアネート等が挙げられる。
水酸基をもつ（メタ）アクリレート類としては、２−ヒドロキシエチルアクリレート，２−ヒドロキシプロピルアクリテート、４−ヒドロキシブチルアクリレート、ペンタエリスリトールトリアクリレート、ジペンタエリスリトールペンタアクリレート、ジトリメチロールプロパンテトラアクリレート等が挙げられる。
イソシアネート基を有する（メタ）アクリレート類としては、２−メタクリロイルオキシエチルイソシアネート、メタクリロイルイソシアネート等が挙げられる。
【００１９】
本発明における防眩層４は、少なくとも第１の有機微粒子２ａおよび第２の有機微粒子２ｂを含むことが好ましい。第１の有機微粒子２ａは屈折率が１．５５以上１．６２５以下で、かつ透明な硬化性化合物３との屈折率差の絶対値が０．０４５未満であることが好ましく、第２の有機微粒子２ｂは屈折率が１．４７５以上１．５５未満で、かつ透明な硬化性化合物３との屈折率差の絶対値が０．０３未満であることが好ましい。透明な硬化性化合物３と第１の有機微粒子２ａまたは、第２の有機微粒子２ｂとの屈折率差の絶対値がそれぞれ０．０４５以上または、０．０３以上のときは、白ぼけが生じる恐れがある。
第１の有機微粒子２ａの屈折率が、１．５５未満では内部散乱が不十分となりぎらつきが目立ち、１．６２５を越えると内部散乱が必要以上に発生し防眩層が白化し、白ぼけが生じる恐れがある。また、第２の有機微粒子２ｂの屈折率が、１．４７５未満または１．５５以上であると内部散乱が必要以上に発生し防眩層が白化し、白ぼけが生じる恐れがある。
【００２０】
第１の有機微粒子２ａの含有量は、透明な硬化性化合物３の１００重量部に対し２〜１０重量部であることが好ましい。２重量部未満ではぎらつきが発生しやすく、１０重量部を越えると内部ヘイズが大きく防眩層が白化し、白ぼけが生じる恐れがある。
【００２１】
第２の有機微粒子２ｂの含有量は、前記透明な硬化性化合物３の１００重量部に対し２〜２０重量部であることが好ましい。２重量部未満では十分な表面散乱が得られず防眩性が低下し、２０重量部を越えると表面散乱が大きくなりすぎ防眩層が白化し、白ぼけが生じる恐れがある。
【００２２】
本発明における防眩層４に含まれる、少なくとも２種類の有機微粒子の平均粒径は２〜１０μｍが好ましく、３〜６μmが特に好ましい。２μｍ未満では表面散乱および内部散乱と、防眩性のバランスを取ることが難しく、１０μｍを越えると防眩層４の表面形状が非常に粗くなり、ぎらつきが出やすくなる。なお、平均粒径の測定は、コールターカウンター法で行った。
【００２３】
防眩層４に含まれる有機微粒子の形状は、懸濁重合等で合成されるのが一般的であるため、ほとんどが球状である。さらにその粒度分布は分布が狭いもの（単分散）であることが好ましい。球状であると防眩層にて適切な光散乱が生じるため、白ぼけが少なくなり好ましい。また、単分散にすることで白ぼけがさらに抑えられるのでさらに好ましい。なお、ここで球状粒子とは完全な球体のみならず、楕円球体、お椀柄等の略球状も含まれる。
【００２４】
防眩層４は、防眩層４の表面凸部における表面ヘイズ値１％以上７％未満で、防眩層４の内部ヘイズ値が１％以上１５％未満とすることが好ましい。表面ヘイズ値が１％未満であると防眩性が不十分となり、７％以上であると白ぼけが生じる恐れがある。また、内部ヘイズ値が１％未満だとぎらつきが発生し易くなり、１５％以上だと白ぼけが生じる恐れがある。
【００２５】
防眩層４に含まれる、第１の有機微粒子２ａとしては、例えばスチレンビーズ（屈折率１．６００）、スチレン−アクリルビーズ（同１．５５０〜１，５９０）、ベンゾグアナミンビーズ、メラミンビーズ（同１．５７０）、ポリカーボネートビーズ（同１．５７０）、塩化ビニルビーズ（同１．６００）等が挙げられる。なお、列挙した有機微粒子の屈折率は代表値であり組成等により異なる場合がある。
【００２６】
防眩層４に含まれる、第２の有機微粒子２ｂとしては、例えばアクリルビーズ（屈折率１．４９０）、スチレン−アクリルビーズ（同１．５００〜１，５４５）、シリコンビーズ（同１．４９０）等が挙げられる。
【００２７】
前記硬化型組成物には、更に光重合開始剤、光増感剤、有機溶剤、レベリング剤、粘性調整剤、増粘剤等を含有する事ができる。光重合開始剤としては、例えばアセトフェノン類、ベンゾイン類、ベンゾフェノン類、ホスフィンオキシド類、ケタール類、アントラキノン類、チオキサントン類等が挙げられる。具体的には、ベンゾインメチルエーテル、ベンゾインエチルエーテル、ベンゾインイソプロピルエーテル、ベンゾインブチルエーテル、ジエトキシアセトフェノン、ゲンジルジメチルケタール、２−ヒドロキシ−２−メチルプロピオフェノン、１−ヒドロキシシクロヘキシルフェニルケトン、ベンゾフェノン、２，４，６−トリメチルベンゾインジフェニルホスフィンオキシド、ミヒラーズケトン、Ｎ，Ｎ−ジメチルアミノ安息香酸イソアミル、２−クロロチオキサントン、２，４−ジエチルチオキサントン等が挙げられ、これらの光重合開始剤は２種以上を適宜併用することもできる。光増感剤としては、例えばｎ−ブチルアミン、トリエチルアミン、トリエタノールアミン、ポリ−ｎ−ブリルホスフィン等が挙げられ、これらの光増感剤は２種以上を適宜併用することもできる。
【００２８】
有機溶剤としては、例えばトルエン、キシレン等の芳香族系溶媒；メチルアルコール、エチルアルコール、ｎ−プロピルアルコール、ｉｓｏ−プロピルアルコール、ｎ−ブチルアルコール、ｉｓｏ−ブチルアルコール、プロピレングリコールモノメチルエーテル等のアルコール系溶媒；酢酸エチル、酢酸ブチル、セロソルブアセテート等のエステル系溶媒；アセトン、メチルエチルケトン、メチルイソブチルケトン、シクロヘキサノン等のケトン系溶媒；２−メトキシエタノール、２−エトキシエタノール、２−ブトキエタノール、エチレングリコールジメチルエーテル、エチレングリコールジエチルエーテル、ジエチレングリコールジメチルエーテル、プロピレングリコールメチルエーテル等のグリコールエーテル類；２−メトキシエチルアセタート、２−エトキシエチルアセタート、２−ブトキシエチルアセタート、プロピレングリコールメチルエーテルアセテート等のグリコールエーテルエステル類；クロロホルム、ジクロロメタン、トリクロロメタン、塩化メチレン等の塩素系溶媒；テトラヒドロフラン、ジエチルエーテル、１，４−ジオキサン、１，３−ジオキソラン等のエーテル系溶媒；Ｎ−メチルピロリドン、ジメチルホルムアミド、ジメチルスルホキシド、ジメチルアセトアミド等の１種または２種以上を混合して用いることができる。
【００２９】
前記硬化型組成物を透明基材フィルム１に形成する方法としては、硬化型組成物をバーコーティング、ブレードコーティング、スピンコーティング、リバースコーティング、ダイティング、スプレーコーティング、ロールコーティング、グラビアコーティング、マイクログラビアコーティング、リップコーティング、エアーナイフコーティング、ディッピング法等の公知の塗工方法で透明基材フィルム１に塗工した後、必要に応じ溶剤を乾燥させ、更に活性エネルギー線を照射することにより、硬化型組成物を架橋硬化させることによって形成される。前記活性エネルギー線としては、キセノンランプ、低圧水銀灯、高圧水銀灯、超高圧水銀灯、メタルハライドランプ、カーボンアーク灯、タングステンランプ等の光源から発せられる紫外線あるいは、通常２０〜２０００ＫｅＶのコックロフワルトン型、バンデグラフ型、共振変圧型、絶縁コア変圧器型、直線型、ダイナミトロン型、高周波型等の電子線加速器から取り出される電子線、α線、β線、γ線等を用いることができる。このようにして形成される防眩層の膜厚は特に限定されず、使用させる微粒子の粒径により適宜決定されるが、通常１〜１０μｍ、好ましくは２〜５μｍの厚みとする。なお防眩層の膜厚は、表面の凸部以外の場所について測定する。
【００３０】
本発明の防眩部材には表面に凸部が形成された防眩層４が形成される。前記凸部により表面散乱が起こり防眩性が向上する。なお本発明の防眩部材には凹部は形成されない。凸部は良好な光散乱を起こし防眩性を発揮するが、凹部が形成されると意図しない光散乱を起こし、防眩性等の光学特性が低下する恐れあるからである。
【００３１】
また、防眩層４の表面に、防眩層４の屈折率よりも低い屈折率の低屈折率層を設けることで白ぼけを更に改善することもできる。これら低屈折率層には、例えばポリシロキサン構造を有するものが用いられ、フッ素含有ポリシロキサン構造を有するフッ素含有アルコキシシラン系化合物がより好ましい。低屈折率層の厚さは０．０５〜０．１５μｍが好ましい。低屈折率層は前記公知の塗工方法により形成することができる。
【００３２】
また、防眩部材の透明基材フィルム１の防眩層非形成面に、光学素子を接着することができる。光学素子としては、偏光板、位相差板、楕円偏光板、光学補償付き偏光板等が挙げられ、これらは積層体として用いることができる。光学素子の接着は、接着に応じてアクリル系、ゴム系、シリコーン系等の粘着剤やホットメルト系接着剤などの透明性や耐候性等に優れる適宜な接着層を用いることができる。
【００３３】
偏光板としては、ポリビニルアルコール系フィルム、部分ホルマール化ポリビニルアルコール系フィルム、エチレン・酢酸ビニル共重合系部分ケン化フィルム等の親水性高分子フィルムにヨウ素や染料等を吸着させて延伸したもの、ポリビニルアルコールの脱水処理物やポリ塩化ビニルの脱塩酸処理物等の偏向フィルムが挙げられる。位相差板としては、透明基材フィルムで例示したポリマーフィルムの一軸または二軸延伸フィルムや液晶ポリマーフィルム等が挙げられる。位相差板は、２層以上の延伸フィルムから形成されていてもよい。楕円偏光板、光学補償付き偏光板は、偏光板と位相差板を積層することにより形成しうる。楕円偏光板、光学補償付き偏光板は、偏光板側の面に防眩層を形成している。
【実施例】
【００３４】
以下、本発明を実施例により具体的に説明するが、本発明はこれら具体例のみに限定されるものではない。なお、例中［部］とあるのは［重量部］を示す。
【００３５】
［配合例１］
透明な硬化性化合物３として活性エネルギー線硬化型化合物（アロニックスＭ３０６、ペンタエリスリトールテトラアクリレートとペンタエリスリトールトリアクリレートの混合物、東亞合成社製）１００部をトルエン溶媒１１３部に溶解し、光重合開始剤（イルガキュア１８４，チバガイギー社製）を５部加えた。この溶液を塗布、紫外線硬化して得られた塗膜の屈折率は１．５２８であった。この溶液に、有機微粒子２ａとして平均粒径３．５μｍ、屈折率１．５７０の架橋ポリスチレン粒子（ＳＸ−３５０ＨＭＲ、綜研化学社製）８部、および有機微粒子２ｂとして平均粒径３．５μｍ、屈折率１．５２５の架橋アクリル粒子（ＸＸ−１２ＡＥ、積水化学社製）５部を加え、高速ディスパーにて４０００ｒｐｍで１５分撹拌した。この溶液を孔径１０μｍのポリプロピレン製フィルターで濾過して硬化性組成物（Ａ）を調製した。
【００３６】
［配合例２］
活性エネルギー線硬化型化合物（アロニックスＭ３０６、東亞合成社製）１００部をトルエン溶媒１１３部に溶解し、光重合開始剤（イルガキュア１８４，チバガイギー社製）を５部加えた。この溶液に、有機微粒子２ａとして平均粒径３．５μｍ、屈折率１．５５０の架橋ポリスチレン粒子（ＳＸ−３５０ＨＬ、綜研化学社製）８部、および有機微粒子２ｂとして平均粒径３．５μｍ、屈折率１．５２５の架橋アクリル粒子（ＸＸ−１２ＡＥ、積水化学社製）５部を加え、高速ディスパーにて４０００ｒｐｍで１５分撹拌した。この溶液を孔径１０μｍのポリプロピレン製フィルターで濾過して硬化性組成物（Ｂ）を調製した。
【００３７】
［配合例３］
活性エネルギー線硬化型化合物（アロニックスＭ３０６、東亞合成社製）１００部をトルエン溶媒１１９部に溶解し、光重合開始剤（イルガキュア１８４，チバガイギー社製）を５部加えた。この溶液に、有機微粒子２ａとして平均粒径３．５μｍ、屈折率１．５７０の架橋ポリスチレン粒子（ＳＸ−３５０ＨＭＲ、綜研化学社製）８部、および有機微粒子２ｂとして平均粒径３．５μｍ、屈折率１．５２５の架橋アクリル粒子（ＸＸ−１２ＡＥ、積水化学社製）１１部を加え、高速ディスパーにて４０００ｒｐｍで１５分撹拌した。この溶液を孔径１０μｍのポリプロピレン製フィルターで濾過して硬化性組成物（Ｃ）を調製した。
【００３８】
［配合例４］
活性エネルギー線硬化型化合物（アロニックスＭ３０６、東亞合成社製）１００部をトルエン溶媒１１３部に溶解し、光重合開始剤（イルガキュア１８４，チバガイギー社製）を５部加えた。この溶液に、有機微粒子２ａとして平均粒径３．５μｍ、屈折率１．５７０の架橋ポリスチレン粒子（ＳＸ−３５０ＨＭＲ、綜研化学社製）８部、および有機微粒子２ｂとして平均粒径４．０μｍ、屈折率１．５３０の架橋アクリル粒子（ＸＸ−１５ＡＥ、積水化学社製）５部を加え、高速ディスパーにて４０００ｒｐｍで１５分撹拌した。この溶液を孔径１０μｍのポリプロピレン製フィルターで濾過して硬化性組成物（Ｄ）を調製した。
【００３９】
［配合例５］
活性エネルギー線硬化型化合物（アロニックスＭ３０６、東亞合成社製）１００部をトルエン溶媒１０８部に溶解し、光重合開始剤（イルガキュア１８４，チバガイギー社製）を５部加えた。この溶液に、有機微粒子２ａである平均粒径３．５μｍ、屈折率１．５７０の架橋ポリスチレン粒子（ＳＸ−３５０ＨＭＲ、綜研化学社製）８部を加え、高速ディスパーにて４０００ｒｐｍで１５分撹拌した。この溶液を孔径１０μｍのポリプロピレン製フィルターで濾過して硬化性組成物（Ｅ）を調製した。
【００４０】
［配合例６］
活性エネルギー線硬化型化合物（アロニックスＭ３０６、東亞合成社製）１００部をトルエン溶媒１１１部に溶解し、光重合開始剤（イルガキュア１８４，チバガイギー社製）を５部加えた。この溶液に、有機微粒子２ｂである平均粒径３．５μｍ、屈折率１．５２５の架橋アクリル粒子（ＸＸ−１２ＡＥ、積水化学社製）１１部を加え、高速ディスパーにて４０００ｒｐｍで１５分撹拌した。この溶液を孔径１０μｍのポリプロピレン製フィルターで濾過して硬化性組成物（Ｆ）を調製した。
【００４１】
［配合例７］
活性エネルギー線硬化型化合物（アロニックスＭ３０６、東亞合成社製）１００部をトルエン溶媒１２５部に溶解し、光重合開始剤（イルガキュア１８４，チバガイギー社製）を５部加えた。この溶液に、有機微粒子２ｂである平均粒径３．５μｍ、屈折率１．５２５の架橋アクリル粒子（ＸＸ−１２ＡＥ、積水化学社製）２５部を加え、高速ディスパーにて４０００ｒｐｍで１５分撹拌した。この溶液を孔径１０μｍのポリプロピレン製フィルターで濾過して硬化性組成物（Ｇ）を調製した。
【００４２】
［配合例８］
活性エネルギー線硬化型化合物（アロニックスＭ３０６、東亞合成社製）１００部をトルエン溶媒１１３部に溶解し、光重合開始剤（イルガキュア１８４，チバガイギー社製）を５部加えた。この溶液に、平均粒径３．５μｍ、屈折率１．５９０の架橋ポリスチレン粒子（ＳＸ−３５０Ｈ、綜研化学社製）８部、および有機微粒子２ｂである平均粒径３．５μｍ、屈折率１．５２５の架橋アクリル粒子（ＸＸ−１２ＡＥ、積水化学社製）５部を加え、高速ディスパーにて４０００ｒｐｍで１５分撹拌した。この溶液を孔径１０μｍのポリプロピレン製フィルターで濾過して硬化性組成物（Ｈ）を調製した。
【００４３】
［配合例９］
活性エネルギー線硬化型化合物（アロニックスＭ３０６、東亞合成社製）１００部をトルエン溶媒１１８部に溶解し、光重合開始剤（イルガキュア１８４，チバガイギー社製）を５部加えた。この溶液に、有機微粒子２ａである平均粒径３．５μｍ、屈折率１．５７０の架橋ポリスチレン粒子（ＳＸ−３５０ＨＭＲ、綜研化学社製）８部、および平均粒径２．３μｍ、屈折率１．４５０の不定形凝集性シリカ（ＳＳ−５０Ｂ、東ソー・シリカ製）１０部を加え、高速ディスパーにて４０００ｒｐｍで１５分撹拌した。この溶液を孔径１０μｍのポリプロピレン製フィルターで濾過して硬化性組成物（Ｉ）を調製した。
【００４４】
［実施例１］
厚さ８０μｍのトリアセチルセルロースフィルム（ＴＡＣフィルム、富士フィルム社製、ＴＤ−８０Ｕ）に配合例１の硬化性組成物（Ａ）を、バーコーターを用いて塗布し、１００℃−１分で乾燥後させた。その後、高圧水銀ランプを用いて紫外線を４００ｍＪ/ｃｍ2照射して硬化させ、凸部以外の場所の厚さが４μｍの防眩層を形成した。得られた防眩部材の防眩性、白ぼけ、ぎらつきを評価した。その評価結果を表１に示した。
【００４５】
［実施例２〜４］
以下、実施例１の硬化性組成物（Ａ）を硬化性組成物（Ｂ）〜（Ｄ）へ変えたほかは、実施例１と同様に行い防眩部材を得た。得られた防眩部材の評価結果を表１に示した。
【００４６】
［比較例１〜５］
以下、実施例１の硬化性組成物（Ａ）を硬化性組成物（Ｅ）〜（Ｉ）へ変えたほかは、実施例１と同様に行い防眩部材を得た。得られた防眩部材の評価結果を表１に示した。
【００４７】
なお実施例１〜４および比較例１〜５で得られた防眩部材について、電子顕微鏡（Ｓ−４３００  日立製作所社製）を用いて表面観察したところ、その表面に凸部を確認することができた。
【００４８】
（目視による防眩性主観評価方法）
作製した防眩部材にルーバーむき出しの蛍光灯を映し、その蛍光灯反射像のボケ度合いを目視にて判定評価した。ボケ度合いの基準としては次の通りである。
◎  ：蛍光灯の輪郭が全く判らない。
○  ：蛍光灯の輪郭がわずかに判る。
△  ：蛍光灯はぼやけるが、輪郭はほぼ認識できる。
×  ：蛍光灯がぼやけなく、輪郭も明確に認識できる。
評価◎○△でディスプレイの防眩用途に使用可能である。
【００４９】
（目視による白ぼけの主観評価方法）
作製した防眩部材をリビングルームなど実環境に近い値と考えられる、２００ｌｘ（色彩照度計ＣＬ−２００：コニカミノルタにて測定）の環境下で、黒画像を表示した。ディスプレイ表面上に置いた時のフィルムの白ぼけ具合を目視にて判定評価した。白ぼけ度合いの基準としては次の通りである。
○  ：フィルムに透明性はあるが、ディスプレイの黒がほんのり白く見える。
△  ：ほんのり白い膜がはったように見える。
×  ：フィルム自体に白さを感じる。
【００５０】
（目視によるぎらつきの主観評価方法）
作製した評価サンプルを評価台（バックライト、１２０ｐｐｉのブラックマトリックス、ガラス板を重ねたもの）に置いた時のフィルムのぎらつき度合いを目視にて判定評価した。ぎらつき度合いの基準としては次の通りである。
○  ：ほとんど気にならないが、じっと見つめていると僅かにわかる。
△  ：細かいぎらつきが気になる。
×  ：大きなぎらつきが気になる。
【００５１】
（ヘイズの測定方法）
（１）全ヘイズ：ＪＩＳ−Ｋ７１０５に準じ、ヘイズメーター（ＮＤＡ２０００：日本電      色社製）を用いて防眩部材のヘイズを測定し、これを全ヘイズとした。
（２）内部ヘイズ：有機微粒子を含有した溶液を塗布、紫外線で硬化して得られた塗膜の      上に、有機微粒子を含有しない溶液（樹脂は同じもの）を塗布、紫外線にて硬化し      て表面凸凹の無い塗膜を作成しヘイズを測定し、これを内部ヘイズとした。
（３）表面ヘイズ：全ヘイズから内部ヘイズを引いた値を表面ヘイズとした。
【００５２】
（総合評価）
防眩部材として使用できるものを○、使用できないものを×として判定した。
【表１】
2009222968.tif 000003
【００５３】
表１の結果から以下のことが明らかである。
比較例１は、本発明で特定される第１の有機微粒子２ａ（屈折率が１．５５以上１．６２５以下で、かつ透明な硬化性化合物３との屈折率差が０．０４５未満）は含まれているが、第２の有機微粒子２ｂ（屈折率が１．４７５以上１．５５未満で、かつ透明な硬化性化合物３との屈折率差が０．０３０未満）を含んでおらず、防眩性が不良である。
比較例２は、本発明で特定される前記第２の有機微粒子２ｂは含まれているが、前記第１の有機微粒子２ａは含まれておらず、ぎらつきが発生している。
比較例３は、本発明で特定される前記第２の有機微粒子２ｂは含まれているが、前記第１の有機微粒子２ａは含まれておらず、白ぼけがあり、ぎらつきが発生している。
比較例４は、本発明で特定される前記第１の有機微粒子２ａと透明な硬化性化合物３との屈折率差が０．０４５を超えるため、白ぼけがある。
比較例５は、本発明で特定される第２の有機微粒子２ｂの代わりに、不定形の凝集性シリカであり、かつ透明な硬化性化合物３との屈折率差が０．０３０を超えるため、白ぼけがある。
従って比較例１〜５の防眩部材は、ディスプレイの防眩用途として使用することは難しいと考えられる。
一方、実施例１〜４の防眩部材は、防眩性が良好で同時に白ぼけが少なく、ぎらつきの発生を抑えることができるため、各種ディスプレイの防眩部材として好適に使用できる。
【図面の簡単な説明】
【００５４】
【図１】防眩部材の断面図
【符号の説明】
【００５５】
１  ・・・透明基材フィルム
２ａ・・・第一の有機微粒子２ａ
２ｂ・・・第二の有機微粒子２ｂ
３  ・・・透明な硬化性化合物の硬化物
４  ・・・防眩層
【図１】
2009222968.tif 000004